(57)【特許請求の範囲】
【請求項１】
フェノール樹脂とシリコン粉末とを含浸した発泡ポリウレタンの焼結体であって、炭化ケイ素（ＳｉＣ）が炭素化した多孔質構造体の有形骨格部分に形成された多孔質炭化ケイ素構造体と、
前記多孔質炭化ケイ素構造体に担持された光触媒と、
前記光触媒に紫外線エネルギーを供給する紫外線照射手段と、
を有することを特徴とするウイルス除去用フィルター。
【請求項２】
前記光触媒は、二酸化チタン（ＴｉＯ２）を含むことを特徴とする請求項１に記載のウイルス除去用フィルター。
【請求項３】
前記紫外線照射手段は、発光ダイオードにより発生した紫外線エネルギーが導入される紫外線透過性アクリル樹脂からなる紫外線導光体であって、前記光触媒を坦持した前記多孔質炭化ケイ素構造体の内部に配置されることを特徴とする請求項１または２に記載のウイルス除去用フィルター。
【請求項４】
インフルエンザウイルスの除去が可能であることを特徴とする請求項１乃至３のいずれか１項に記載のウイルス除去用フィルター。
【発明の詳細な説明】
【技術分野】
【０００１】
本発明は、ウイルス除去用フィルターに関する。
【背景技術】
【０００２】
インフルエンザは、通常、咳等によって空気中に拡散されたウイルスを含有する煙霧を人間が吸入することにより感染が拡がる。このような空気中のウイルス除去は、インフルエンザの感染防止に効果的である。
近年、二酸化チタンは、有機物質の分解活性を有する光触媒として、環境浄化の視点から注目されている。このような光触媒を利用し、空気清浄器を用いて有害物質を選択的に除去する機能性フィルターが研究されている。例えば、特許文献１には、反応ガス及び光が流通可能な三次元網目構造を有し、かつ金属、セラミックス及びカーボンよりなる群から選択した少なくとも１種の基材に、活性炭と光触媒活性成分が担持された触媒構造体が記載されている。
特許文献２には、吸引ファンによって外気を取り込んで、当該外気を、紫外線ランプで照射した光触媒フィルターに通過させ、清浄な空気となって外部へ排気する空気清浄用の装置本体が記載されている。
特許文献３には、多数の微小間隙を形成するように繊維を交絡させてなる不織布の繊維の表面に光触媒層が形成され、光触媒層は、結晶形が無定形の酸化チタン層上に、結晶形がアナタースの酸化チタン層が形成された空気清浄フィルターが記載されている。
【先行技術文献】
【特許文献】
【０００３】
【特許文献１】特許第２６９１７５１号公報
【特許文献２】実用新案登録第３１５０８９４号公報
【特許文献３】特開２００６−２２３９３９号公報
【発明の概要】
【発明が解決しようとする課題】
【０００４】
一般に、チタン系の光触媒に紫外線を照射すると、光励起された酸化チタンの電子は空気中の酸素と反応してスーパーオキシドを形成し、一方、正孔は水等と反応してＯＨ基を作る。このように生成された物質は、光触媒の表面に付着した有機物と酸化反応し、ウイルス等の有機物は酸化、分解されて、防汚、消臭および殺菌効果を得るとされている。
ところで、二酸化チタン等の光触媒は、適当な担体上に固定化して使用される。例えば、担体として炭素繊維を選択し、その表面に光触媒を固定化する方法が種々検討されている。しかし、炭素繊維と光触媒との付着性が不十分な場合があり、安定化技術に改良の余地が残されている。炭素繊維の表面に不十分な状態で光触媒が付着したままでは、光触媒とウイルスが接触しても、効率的な除去効果が得られない場合がある。
本発明の目的は、効率的なウイルスの除去手段を得ることにある。
【課題を解決するための手段】
【０００５】
そこで、本発明者等は鋭意検討の結果、ケイ素化合物による蒸着処理を施した炭素繊維の表面に、チタン系光触媒が安定的に固定化されることを見出し、かかる知見に基づき本発明を完成した。
かくして本発明によれば、炭化ケイ素（ＳｉＣ）を含む多孔質炭化ケイ素構造体と、前記多孔質炭化ケイ素構造体に担持された光触媒と、前記光触媒に紫外線エネルギーを供給する紫外線照射手段と、を有することを特徴とするウイルス除去用フィルターが提供される。
ここで、前記多孔質炭化ケイ素構造体は、ポリウレタンのスポンジ状構造体の有形骨格に、フェノール樹脂類及びシリコン粉末を含むスラリーを含浸させた後、９００℃〜１３５０℃で炭素化し、さらに１３５０℃以上の温度で当該シリコン粉末を反応焼結させることにより形成されることが好ましい。
また、前記多孔質炭化ケイ素構造体は、化学気相蒸着法（ＣＶＤ法）により炭素繊維とケイ素化合物とを反応させて当該炭素繊維の表面を前記炭化ケイ素（ＳｉＣ）に転化させることにより形成されることが好ましい。
前記光触媒は、二酸化チタン（ＴｉＯ２）を含むことが好ましい。
前記紫外線照射手段は、前記光触媒を坦持した前記多孔質炭化ケイ素構造体の内部に配置されることが好ましい。
さらに、前記ウイルス除去用フィルターは、インフルエンザウイルスの除去が可能である。
【発明の効果】
【０００６】
本発明によれば、多孔質炭化ケイ素構造体の表面に、光触媒が安定的に固定され、効率的なウイルスの除去手段としてウイルス除去用フィルターが得られる。
【図面の簡単な説明】
【０００７】
【図１】本実施の形態が適用されるウイルス除去用フィルターの一例を説明する図である。
【図２】ウイルス除去用フィルターを具えた空気清浄器（テスト機）の性能を試験する試験装置を説明する図である。
【図３】図２の試験装置の中央に配置されるウイルス除去用フィルターを具えた空気清浄器（テスト機）を説明する図である。
【図４】ウイルス濃度判定結果を示す図である。（ａ）は、実施例１におけるウイルス濃度判定結果であり、（ｂ）は、比較例１におけるウイルス濃度判定結果である。
【図５】ウイルス除去用フィルターの試験結果を説明する図である。
【発明を実施するための形態】
【０００８】
以下、本発明の実施の形態について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【０００９】
＜多孔質炭化ケイ素構造体＞
本実施の形態における多孔質炭化ケイ素構造体は、１）炭化ケイ素（ＳｉＣ）を骨格とした三次元多孔質構造体（事例１）と、２）表面に蒸着処理されたケイ素化合物が炭化ケイ素に転化した炭素繊維の集合体（事例２）と、が挙げられる。以下、これらについて説明する。
【００１０】
（事例１）
多孔質炭化ケイ素構造体の事例１である「炭化ケイ素（ＳｉＣ）を骨格とした三次元多孔質構造体」は、例えば、スポンジ状多孔質構造体の有形骨格に、炭素源としての樹脂とシリコン粉末を混合したスラリー（Ｓｉスラリー）を含浸させた後、約７０℃で１２時間程度乾燥することにより得られる。このとき、スラリー液が連続気孔部を塞がない程度にスラリー液を絞ることが好ましい。
スポンジ状多孔質構造体としては、例えば、発泡ポリウレタン等が挙げられる。Ｓｉスラリーの樹脂としては、例えば、フェノール樹脂、フラン樹脂、有機金属ポリマー等が挙げられる。なお、必要に応じて炭素粉末、黒鉛粉末、カーボンブラック、骨材、酸化防止剤等の添加剤を添加する。
シリコン粉末としては、平均粒径が１μｍ〜１０μｍ程度の微粉末が特に好ましい。また、Ｓｉスラリーの分散媒には、メチルアルコール、エチルアルコール等が挙げられる。
【００１１】
次に、スラリー液に含浸後乾燥したスポンジ状多孔質構造体を、真空又はアルゴン等の不活性雰囲気下において、９００℃〜１，３５０℃程度の温度で炭素化する。これによって炭素化した多孔質構造体が得られる。この多孔質構造体は、フェノール樹脂の炭素化による炭素部分とシリコン粉末が混合した炭素化複合体である。続いて、この炭素化した多孔質構造体は、真空又はアルゴン等の不活性雰囲気下において、１，３５０℃以上の温度で焼成処理し、炭素とシリコンとを反応させ、炭化ケイ素が多孔質構造体の有形骨格部分に形成された多孔質構造焼結体を得る。さらに、この多孔質構造焼結体は、真空又は不活性化雰囲気下で１，３００℃〜１，８００℃程度の温度における加熱により、有形骨格上にシリコンを溶融含浸した多孔質炭化ケイ素構造体が得られる。
なお、本実施の形態では、多孔質炭化ケイ素構造体の製造において使用するシリコン粉末のシリコン（Ｓｉ）とフェノール樹脂等の炭素（Ｃ）との混合の割合は、シリコン（Ｓｉ）と炭素（Ｃ）との原子比がＳｉ／Ｃ＝０．０５〜４になるように選ぶのが望ましい。
【００１２】
（事例２）
多孔質炭化ケイ素構造体の事例２である「表面に蒸着処理されたケイ素化合物が炭化ケイ素に転化した炭素繊維の集合体」は、炭素繊維に、ケイ素化合物を用いる化学気相蒸着法（ＣＶＤ法：Ｃｈｅｍｉｃａｌ  Ｖａｐｏｒ  Ｄｅｐｏｓｉｔｉｏｎ）による蒸着処理を行い、炭素繊維の表面が、炭素繊維とケイ素化合物との反応により、炭化ケイ素（ＳｉＣ）に転化することにより得られる。炭化ケイ素の転化が炭素繊維の表面に止まることにより、炭素繊維の機械的強度等を保持しつつ、後述する光触媒の坦持する坦体として使用することができる。
【００１３】
炭素繊維は、一般に樹脂等の補強材に用いられる公知のものならば特に限定されない。具体的には、例えば、ポリアクリロニトリル系炭素繊維、等方性ピッチ系炭素繊維、異方性ピッチ系炭素繊維、カイノール樹脂系炭素繊維、レーヨン系炭素繊維、黒鉛繊維等が挙げられる。また、長繊維タイプまたは短繊維タイプのチョプドストランド、ミルドファイバー等から選択される。
炭素繊維は、成形時等の繊維折損を抑えるため高強度・高伸度タイプのものを用いることが望ましい。本実施の形態では、通常、引張強度が３，５００ＭＰａ以上、引張弾性率が３００ＧＰａ以下、破断伸度が１．４％以上である炭素繊維が好ましい。
炭素繊維は、１種を単独で使用、または２種以上を併用してもよい。
【００１４】
ケイ素化合物としては、例えば、フッ化ケイ素、塩化ケイ素、臭化ケイ素、ヨウ化ケイ素等のハロゲン化ケイ素化合物；シラン（ＳｉＨ４）等の水素化ケイ素化合物等が挙げられる。これらの中でも、塩化ケイ素、臭化ケイ素が好ましい。
【００１５】
塩化ケイ素としては、例えば、四塩化ケイ素（ＳｉＣｌ４）、ヘキサクロルジシラン、オクタクロルトリシラン、デカクロルトリシラン、ドデカクロルペンタシラン等が挙げられる。また、クロルシラン（ＳｉＨ３Ｃｌ）、ジクロルシラン（ＳｉＨ２Ｃｌ２）、トリクロルシラン（ＳｉＨＣｌ３）等のシラン誘導体が挙げられる。
【００１６】
臭化ケイ素としては、四臭化ケイ素（ＳｉＢｒ４）、六臭化二ケイ素、八臭化三ケイ素、十臭化四ケイ素等が挙げられる。さらに、臭化三塩化ケイ素、二臭化二塩化ケイ素、三臭化塩化ケイ素、ヨウ化三塩化ケイ素、塩化硫化水素ケイ素、ヘキサクロルジシロキサン等も挙げられる。これらのなかでも、四塩化ケイ素（ＳｉＣｌ４）が特に好ましい。
【００１７】
ＣＶＤ法によるＳｉＣの生成温度は、１，０００℃〜１，８００℃である。圧力は４０ｋＰａ〜１００ｋＰａの範囲である。減圧下で処理すると、ＳｉＣの核生成温度が低下する傾向がある。また、析出速度が早くなる傾向がある。蒸着処理の温度が過度に高温の場合、炭素繊維の全体が炭化ケイ素に転化し、機械的強度が低下する傾向がある。
【００１８】
（光触媒）
本実施の形態で使用する光触媒は、例えば、フィルターとして使用する場合、浄化対象としての空気等の流体中に含まれるウイルス等の有害有機物質を酸化分解による光触媒反応が可能な金属酸化物が挙げられ、特に限定されるものではない。
光触媒の具体例としては、例えば、酸化チタン（ＴｉＯ２）（例えば、アナターゼ型二酸化チタン、ルチル型二酸化チタン、ブルッカイト型二酸化チタン）が挙げられる。なかでも、活性酸化チタンとしては、アナターゼ結晶の微粒子が好ましく、アナターゼ型二酸化チタンを５０質量％以上含んでいるものが好ましい。尚、これらの化合物は、複数種を適宜混合して用いてもよい。
さらに、酸化亜鉛（ＺｎＯ）、酸化セリウム（Ｃｅ２Ｏ３）、酸化テルビウム（Ｔｂ２Ｏ３）、酸化マグネシウム（ＭｇＯ）、酸化エルピウム（Ｅｒ２Ｏ３）、タンタル酸カリウム（ＫＴａＯ３）、硫化カドミウム（ＣｄＳ）、セレン化カドミウム（ＣｄＳｅ）、［Ｒｕ（ｂｐｙ）３］２＋、Ｃｏ錯体等が挙げられる。また、酸化錫、酸化鉛、酸化第二鉄等を含んでいても良い。
【００１９】
光触媒は、粉末状、塊状、粒状、平板状、繊維状等の様々な形態のものを用いることができる。本実施の形態では、平均粒径１ｎｍ〜１００ｎｍの粉末状の二酸化チタンを使用している。光触媒坦持炭素繊維に坦持された光触媒の量は特に限定されない。本実施の形態では、０．０１％〜９９．９％の範囲で調製される。
【００２０】
尚、光触媒は、光を吸収することにより触媒作用を示す物質の総称である。この触媒作用は、通常の触媒では困難な化学反応を常温で引き起こし、化学物質の自由エネルギーを増加させる（光エネルギーを蓄える）反応を起こす場合が知られている。但し、酸化チタン等は、紫外光照射下において触媒活性を示すが、可視光のみでは触媒活性が低下する。このため、紫外線が微弱な場合は、可視光応答型光触媒を用いることが好ましい。可視光応答型光触媒としては、例えば、酸化チタン結晶の酸素サイトの一部を窒素原子で置換した酸窒化チタン（Ｔｉ−Ｏ−Ｎ）を含む酸化チタンが挙げられる。
【００２１】
（光触媒の坦持）
本実施の形態において、光触媒は、通常、以下の手順により多孔質炭化ケイ素構造体に坦持される。即ち、上述した多孔質炭化ケイ素構造体を、二酸化チタン（ＴｉＯ２）等の光触媒を含有するスラリー（ＴｉＯ２スラリー）に浸漬し、乾燥後、大気中において１００℃〜８００℃程度の温度で焼成する。尚、ＴｉＯ２スラリーの分散媒として水を使用する。
【００２２】
本実施の形態では、ＴｉＯ２スラリーには、例えば、ポリビニルアルコールの水溶液中に二酸化チタン（ＴｉＯ２）等を添加、所定の粘度に調整する。ポリビニルアルコールはＴｉＯ２を炭素繊維の表面に固定する結着剤としても有用である。
ＴｉＯ２スラリー中の二酸化チタン（ＴｉＯ２）の濃度は特に限定されないが、本実施の形態では、多孔質炭化ケイ素構造体に坦持した際に、チタン（Ｔｉ）と炭素（Ｃ）のモル比（Ｔｉ／Ｃ）が０．１〜２の範囲内になるように調整されている。
【００２３】
（ウイルス）
本実施の形態が適用されるウイルス除去用フィルターが除去可能なウイルスは、ゲノムとしてＤＮＡまたはＲＮＡの遺伝物質を有し、生物の代謝系を利用して増殖し、感染により宿主の恒常性に影響を及ぼし、病原体としてふるまうことがあるものを意味する。
具体的には、例えば、パポバウイルス科等の環状二本鎖ＤＮＡウイルス、アデノウイルス科・ヘルペスウイルス科等の直鎖上二本鎖ＤＮＡウイルスを含む二本鎖ＤＮＡウイルス；ジェミニウイルス科等の環状一本鎖ＤＮＡウイルス、パルボウイルス科等の直鎖一本鎖ＤＮＡウイルスを含む一本鎖ＤＮＡウイルス；レオウイルス科を含む二本鎖ＲＮＡウイルス；ピコルナウイルス科・トガウイルス科等の一本鎖プラス鎖ＲＮＡウイルス、オルトミクソウイルス科（例えば、インフルエンザウイルスを含む）、パラミクソウイルス科等の一本鎖マイナス鎖ＲＮＡウイルスを含む一本鎖ＲＮＡウイルス；レトロウイルス科のウイルス等が挙げられる。
【００２４】
＜ウイルス除去用フィルター＞
図１は、本実施の形態が適用されるウイルス除去用フィルター１００の一例を説明する図である。図１に示すように、ウイルス除去用フィルター１００は、光触媒３０を坦持した多孔質炭化ケイ素構造体１０と、光触媒３０に紫外線エネルギーを供給する紫外線照射手段としての紫外線導光体２０と、を備えている。
紫外線導光体２０は、多孔質炭化ケイ素構造体１０に坦持された光触媒３０に紫外線エネルギーを照射するために、多孔質炭化ケイ素構造体１０の内部に配置されている。紫外線導光体２０には、ウイルス除去用フィルター１００の外部に設けた電源を用い、発光ダイオード（ＬＥＤ）２００により発生した紫外線エネルギーが導入される。
【００２５】
発光ダイオード（ＬＥＤ）２００は、紫外線導光体２０に波長２００ｎｍ〜４００ｎｍの紫外線エネルギーを導入する。本実施の形態では、発光ダイオード（ＬＥＤ）２００として、ナイトライド・セミコンダクター株式会社製ＮＳ３７５Ｌ−５ＲＬＬ（発光波長３７５ｎｍ〜３８０ｎｍ、発光出力８．４ｍＷ〜１４．０ｍＷ）を使用している。本実施の形態では、発光ダイオード（ＬＥＤ）２００から発生する紫外線エネルギーは、例えば、光ファイバ又は他の導光板等を介して紫外線導光体２０に導入する。
【００２６】
本実施の形態では、紫外線導光体２０は、波長３００ｎｍの紫外線の光線透過率が７０％以上である紫外線透過性材料から形成されることが好ましい。通常、光触媒３０は、波長４００ｎｍ以下の紫外線エネルギーの照射により触媒作用を発揮する。このため、紫外線の光線透過率が高い材料を用いて紫外線導光体２０を形成することにより、多孔質炭化ケイ素構造体１０の内部に坦持された光触媒３０が効率よく活性化される。紫外線透過性材料としては、例えば、紫外線透過性アクリル樹脂が挙げられる。このようなアクリル樹脂としては、例えば、株式会社クラレ製メタクリル樹脂パラグラス（登録商標）、住友化学株式会社製スミペックス（登録商標）０１０等の市販品が挙げられる。
【００２７】
本実施の形態では、電源として、太陽電池パネル３００とバッテリ３０１を組み合わせた太陽電池ユニットを備えている。太陽電池パネル３００により発生した電気エネルギーをバッテリ３０１に蓄え、例えば、夜間又は曇りであっても、発光ダイオード（ＬＥＤ）２００に電力を供給する。また、送風ファン４００はウイルス除去用フィルター１００に、ウイルスを含む被清浄空気Ａ０を供給し、ウイルス除去用フィルター１００によりウイルスを除去された清浄化空気Ａが得られる。
【００２８】
光触媒３０の担持体として多孔質炭化ケイ素構造体１０は、それ自身がフィルターとしての構造を有し、被清浄流体の空気と接触しやすい性質を備えている。また、多孔質構造を有することにより、表面積が大きくなる。このため、空気に含まれる有機物を多孔質構造の表面で捕捉し分解する処理効率が高まると考えられる。
【００２９】
本実施の形態が適用されるウイルス除去用フィルター１００は、例えば、エアコン、自動車、空気清浄器、掃除機、美顔器等の空気透過用フィルター；マスク、ガーゼ、パック、シーツ、医用医療等の衛生用品用フィルター等、紫外光または可視光下において使用するフィルターに応用することができる。
【実施例】
【００３０】
以下に、実施例に基づき本発明をさらに詳細に説明する。なお、本発明は実施例に限定されるものではない。尚、実施例及び比較例中の部及び％は、特に断らない限り総て重量基準である。
【００３１】
（１）試験装置
図２は、ウイルス除去用フィルターを具えた空気清浄器（テスト機）の性能を試験する試験装置を説明する図である。図２に示すように、試験装置は、アクリル樹脂板を用いて内容積１ｍ３の大きさのアクリルボックス（１ｍ３ボックス）を用意し、内部にウイルス噴霧用のネブライザー（オムロンｃｏｍｐ  ａｉｒ）と空気循環用の循環ファンを設けている。空間浮遊ウイルスの回収装置としては、エアーポンプを介したインピンジャー（ウイルス回収器具）を設置し、排気をアクリルボックス（１ｍ３ボックス）内に循環するように配置した。
【００３２】
（２）空気清浄器（テスト機）
図３は、図２の試験装置の中央に配置されるウイルス除去用フィルターを具えた空気清浄器（テスト機）を説明する図である。図３に示すように、空気清浄器（テスト機）は、箱型のアクリル外装と、基盤とＬＥＤからなる紫外線ＬＥＤ基盤と、光触媒を担持した多孔質炭化ケイ素構造体（ＳｉＣフィルター／ＴｉＯ２粒子塗布済）とから構成されている。
箱型のアクリル外装の対向する一対の側壁には、それぞれ通気用開口部が開けられている。アクリル外装の内部に収納されているＳｉＣフィルターには、通気用開口部を通して一定の空気の流れが生じるようになっている。本実験では、風量０．０７ｍ３／ｍｉｎ．として、１ｍ３の空気の１循環に必要な時間は２０分間としている。ＬＥＤは外部電源（ＡＣアダプタ／２４Ｖ）に接続され、ＳｉＣフィルターに紫外線を照射している。
【００３３】
（３）供試微生物
インフルエンザウイルス（ｓｗｉｎｅ  ｉｎｆｌｕｅｎｚａ  ｖｉｒｕｓ  Ｈ１Ｎ１  ＩＯＷＡ株）を使用した。
【００３４】
（４）ウイルス培養
実施例に使用するインフルエンザウイルスを、発育鶏卵（９日令卵接種、１１日令開卵、漿尿液を回収）を用いて培養した。培養後のウイルスを、上記と同様に発育鶏卵を用いて濃度測定を行い、インフルエンザウイルス濃度が１０８．８ＥＩＤ／ｍＬであった。
【００３５】
（実施例１，比較例１）
（ウイルス噴霧及び試験装置の作動、ウイルス回収）
初めに、試験装置のアクリルボックス（１ｍ３ボックス）の中央付近に空気清浄器（テスト機）を設置し、内部の空気の循環を６０分間行った。
次に、ネブライザーを用いてウイルス培養液２ｍＬを５分間噴霧した。続いて、ウイルス培養液を噴霧させた直後から空気清浄器（テスト機）を作動させ、ウイルス培養液を噴霧直後の１ｍ３ボックス内の空気と、６０分間経過後の１ｍ３ボックス内の空気と、をそれぞれ１０Ｌ回収し、次いで、インピンジャー内の１０ｍＬの生理食塩水に浮遊させた（実施例１）。
【００３６】
尚、比較例として、ネブライザーを用いてウイルス培養液２ｍＬを５分間噴霧した後、試験装置の内部に設けた循環ファンを作動させたまま、ウイルス培養液を噴霧直後の１ｍ３ボックス内の空気と、６０分間経過後の１ｍ３ボックス内の空気と、をそれぞれ１０Ｌ回収し、次いで、インピンジャー内の１０ｍＬの生理食塩水に浮遊させた（比較例１）。
【００３７】
（ウイルス濃度測定）
回収したウイルス回収液は、滅菌生理食塩水を用いて１０倍段階に希釈し、その希釈液０．１ｍＬずつを、９日令発育鶏卵漿尿膜上に接種して、３７℃で培養し、４８時間後に開卵して漿尿液を採取した。採取した漿尿液０．１ｍＬに、１％鶏血球浮遊液（生理食塩水）０．１ｍＬをマイクロプレート上で混合し、２５℃で１時間静置した後、血球凝集によるウイルス反応の有無を確認した。結果を図４に示す。
図４は、ウイルス濃度判定結果を示す図である。（ａ）は、実施例１におけるウイルス濃度判定結果であり、（ｂ）は、比較例１におけるウイルス濃度判定結果である。空気清浄器（テスト機）によりインフルエンザウイルスが除去された場合は、血球凝集が見られず、マイクロプレート上における生理食塩水中に浮遊した鶏血球の存在が確認される（血球凝集反応なし）。インフルエンザウイルスが残存する場合は、血球凝集が見られ、マイクロプレート上における生理食塩水中に浮遊した鶏血球の存在が確認されない（血球凝集反応あり）。
尚、血球凝集によるウイルス反応が確認されたものをウイルス陽性として、接種したウイルス液の濃度を算出した。結果を表１に示す。また、図５は、表１の結果に基づき、ウイルス除去用フィルターの試験結果を説明する図である。
【００３８】
【表１】
0006630512.tif 000002
【００３９】
予め測定した結果では、試験に使用したインフルエンザウイルスのウイルス濃度は１０８ＥＩＤ５０／ｍＬである。
表１に示す結果から、実施例１では、試験開始時の濃度１０５．８ＥＩＤ５０／１０ｍＬ／１０Ｌ−ａｉｒが、試験終了時において、１０３．５ＥＩＤ５０／１０ｍＬ／１０Ｌ−ａｉｒに減少したことが分かる（実施例１）。
比較例１では、試験開始時の濃度１０５．８ＥＩＤ５０／１０ｍＬ／１０Ｌ−ａｉｒが、試験終了において、１０５．５ＥＩＤ５０／１０ｍＬ／１０Ｌ−ａｉｒに減少している。これは、自然減衰と判断されるウイルス濃度の変化であることが確認された（比較例１）。
【００４０】
この結果、ウイルス除去用フィルターを具えた空気清浄器（テスト機）は、試験装置における６０分間の作動で、実施例１における浮遊インフルエンザウイルスが、比較例１における浮遊インフルエンザウイルスと比べて１００分の１に減少したことが分かる。
このように、ウイルス除去用フィルターを具えた空気清浄器（テスト機）は、浮遊インフルエンザウイルスに対する不活化効果試験において、９９％以上の不活化効果があることが確認された。
【符号の説明】
【００４１】
１０…多孔質炭化ケイ素構造体、２０…紫外線導光体、３０…光触媒、１００…ウイルス除去用フィルター、２００…発光ダイオード（ＬＥＤ）、３００…太陽電池パネル、３０１…バッテリ、４００…送風ファン
【図１】
0006630512.tif 000003
【図２】
0006630512.tif 000004
【図３】
0006630512.tif 000005
【図４】
0006630512.tif 000006
【図５】
0006630512.tif 000007